(57)【要約】      （修正有）【課題】医療用途のＵＶ硬化性アクリルホットメルト感圧接着剤組成物及びその最終用途を提供する。【解決手段】皮膚に接着剤で接着するプラスター、包帯及びテープなどの製品に有用な感圧ＵＶホットメルトアクリル組成物。接着剤はＵＶ硬化性ポリマーおよび粘着付与性樹脂、具体的にはα−メチルスチレン樹脂等の炭化水素樹脂を含有するものである。好ましいＵＶ硬化性ポリマーは、光反応性基を分子骨格中に有するＵＶ硬化性ポリマーである。該接着剤を基材シート上に塗布して得られる接着テープは医療用に有用である。【選択図】なし【特許請求の範囲】
【請求項１】
ＵＶ硬化性ポリマーと炭化水素樹脂粘着付与剤を含んでなる医療用途用感圧接着剤。
【請求項２】
前記ＵＶ硬化性ポリマーがＵＶ硬化性アクリルポリマーである請求項１に記載の接着剤。
【請求項３】
前記ＵＶ硬化性アクリルポリマーが共有結合した光イニシエーターを含有している請求項２に記載の接着剤。
【請求項４】
前記ＵＶ硬化性アクリルポリマーがアクリル酸-２-エチルヘキシルを含有している請求項２に記載の接着剤。
【請求項５】
前記粘着付与樹脂が芳香族炭化水素樹脂である請求項４に記載の接着剤。
【請求項６】
前記炭化水素樹脂が、約１１０℃より低い軟化点を有するαメチルスチレン樹脂である請求項5に記載の接着剤。
【請求項７】
少なくとも一方の表面にＵＶ硬化性ポリマーと炭化水素樹脂粘着付与剤を含む接着剤をコートされたバッキング基材を含んでなる、皮膚に接着剤で接着される製品。
【請求項８】
テープ、プラスター、包帯又は薬物送達器具である請求項７に記載の製品。
【請求項９】
前記ＵＶ硬化性ポリマーがＵＶ硬化性アクリルポリマーである請求項８に記載の製品。
【請求項１０】
前記ＵＶ硬化性アクリルポリマーが共有結合した光イニシエーターを含有している請求項９に記載の製品。
【請求項１１】
前記ＵＶ硬化性アクリルポリマーがアクリル酸-２-エチルヘキシルを含有している請求項１０に記載の製品。
【請求項１２】
前記粘着付与樹脂が芳香族炭化水素樹脂である請求項１１に記載の製品。
【請求項１３】
前記炭化水素樹脂が、約１１０℃より低い軟化点を有するαメチルスチレン樹脂である請求項１２に記載の製品。
【請求項１４】
経皮薬物送達システムである請求項１３に記載の製品。
【請求項１５】
医療用テープである請求項１３に記載の製品。
【請求項１６】
ＵＶ硬化性ホットメルト感圧接着剤と生理活性剤を含有する経皮薬物送達システムを、患者の身体表面に適用することを含んでなる、治療薬剤を患者に投与する方法。
【請求項１７】
前記接着剤が、ＵＶ硬化性アクリルポリマーと炭化水素樹脂粘着付与剤を含有している請求項１６に記載の方法。
【請求項１８】
前記粘着付与剤が、約１１０℃より低い軟化点を有するαメチルスチレン樹脂である請求項１７に記載の方法。
【発明の詳細な説明】
【技術分野】
【０００１】
本発明は、接着剤組成物及びその最終用途に関する。特に、ＵＶ硬化性アクリルホットメルト感圧接着剤は医療用途に理想的にふさわしい。
【背景技術】
【０００２】
感圧接着剤（ＰＳＡ）組成物は、バッキング及びこの組成物を含む感圧接着テープに使用される。
【０００３】
ＰＳＡ組成物に対し広い用途がある一分野は、医療部品、例えば各種のテープ、包帯及び薬物送達器具である。例えば皮膚プラスターなどのような多くの用途では、ＰＳＡ組成物と患者の皮膚が直接接触している。皮膚に貼り付けるために使う接着剤は、室温で常時粘着性になり、接着される物品を、緩やかな圧力で皮膚に固定して、痛みを起こしたり接着剤の残渣を堆積すること無く容易に取り外せなければならない。
【０００４】
医療用途で、ＰＳＡ組成物に課される要件は特に厳しい。というのは、皮膚の刺激やアレルギー反応を避ける必要があるからである。さらに、かような接着剤は、暑い気候のときの発汗中又は傷が液体を排出している環境中で、ヒトの皮膚に十分接着する必要がある。当該技術分野では、医療用途に有用なＰＳＡが引き続き要望されている。本発明は、当該技術分野のこの要望に取り組んでいる。
【発明の開示】
【０００５】
本発明は、医療用途に有用なホットメルト感圧型接着剤組成物に関する。この接着剤は、物品の少なくとも一つの基板に持続的に接着され、そして皮膚に取り外し可能に又は剥離可能に接着することができる。
【０００６】
本発明の一側面によって、医療用途に有用な感圧接着剤が提供される。この接着剤は、皮膚に接着剤で接着される例えばプラスター、包帯及びテープなどの物品を製造するのに使用できる。
【０００７】
この接着剤は、ＵＶ硬化性ポリマー、及び粘着付与性樹脂、具体的に述べると炭化水素樹脂を含有している。使用することが好ましいＵＶ硬化性ポリマーは、光反応性基に共有結合されたアクリルコポリマーを含有するＵＶ硬化性アクリルポリマーである。特に好ましいＵＶアクリルコポリマーはアクリル酸-２-エチルヘキシルを含有し、それにベンゾフェノン側基が結合している。かようなＵＶアクリルコポリマーは、商品名ａｃＲｅｓｉｎ（登録商標）Ａ ２０４ ＵＶでＢＡＳＦから市販されている。
【０００８】
一実施態様のこの接着剤は、ＵＶアクリルポリマー、及び芳香族炭化水素樹脂、最も好ましくは軟化点が約１１０℃より低いαメチルスチレン樹脂を含有している。ａｃＲｅｓｉｎ（登録商標） Ａ ２０４ ＵＶとともに使用する特に好ましい粘着付与剤は、Ｋｒｉｓｔａｌｅｘ ３０８５（Ｋｒｉｓｔａｌｅｘ Ｆ８５）すなわちＥａｓｔｍａｎ Ｃｈｅｍｉｃａｌから市販されている軟化点が約８５℃のαメチチルスチレン樹脂である。約７５重量％〜約９０重量％のポリマーと約１０重量％〜約２５重量％の粘着付与剤を含有する組成物が、一般に本発明を実施するのに使用される。抗酸化剤を、必要に応じて任意に、約３重量％までの量で使用してもよい。
【０００９】
本発明の別の側面によって、皮膚に接着剤で接着されるプラスター、包帯及びテープなどの製品が提供される。これら製品は、その少なくとも一方の表面に、ＵＶ硬化性ポリマーと炭化水素の粘着付与性樹脂を含む接着剤をコートされたバッキング基板を有している。使用することが好ましいＵＶ硬化性ポリマーは、アクリル酸-２-エチルヘキシル及び光反応性基を含有するコモノマーを含有するＵＶ硬化性アクリルポリマーである。特に好ましい接着剤は、ＢＡＳＦから市販されているａｃＲｅｓｉｎ（登録商標）Ａ ２０４ ＵＶなどのＵＶ硬化性樹脂及びＥａｓｔｍａｎ Ｃｈｅｍｉｃａｌsから市販されているαメチルスチレン樹脂であるＫｒｉｓｔａｌｅｘ ３８０５を含有している。
【００１０】
本発明のさらに別の実施態様は、ＵＶ硬化性ホットメルト感圧接着剤と生理的活性剤を含有する経皮薬物送達系を、患者の身体表面に貼り付けることを含んでなる、治療用薬物を患者に投与する方法を目的としている。
【００１１】
発明の詳細な説明
特別に定義されたポリマー及び粘着付与剤を使って製造された接着剤組成物を使用して、医療用途用のテープや包帯などのＰＳＡ製品を製造できることが、この度見出された。
【００１２】
用語「ホットメルト感圧接着剤」又は「ホットメルト感圧接着剤組成物」は、以後本願で使用する場合、紙、布地又はプラスチックフィルムなどの基材に接着剤又は接着剤組成物を適用することによって接着テープ及び接着シートなどの接着製品を製造するときに、感圧接着剤又は感圧接着剤組成物をホットメルトとして基材に適用することによって、基材上に、その感圧接着剤又は感圧接着剤組成物の層を形成できる接着剤又は接着剤組成物を意味する。
【００１３】
用語「感圧接着剤」は、本願で使用する場合、僅かな圧力を加えることによってほとんどの基板に瞬間的に接着して持続的に粘着性を保持する粘弾性物質を意味する。
【００１４】
用語「粘着付与剤」は、本願で使用する場合、ホットメルト接着剤組成物に粘着性を付与するのに有用な組成物を意味する。ＡＳＴＭ Ｄ−１８７８−１Ｔは、粘着性を、「別の表面に接触させると直ちに、測定可能な強さの結合を形成できる物質の特性」と定義している。
【００１５】
ＵＶ硬化性ポリマーは、本願では、光イニシエーター（photoinitiator）が共有結合しているポリマーと定義している。好ましいポリマーは、重合された光反応性基で修飾されたアクリルポリマーの骨格分子を有する分子であり、その光反応性基は例えば前記アクリルポリマー鎖に化学結合している修飾されたベンゾフェノン基である。このポリマーは、ＵＶ照射による光イニシエーターの励起で起こる化学グラフト反応で架橋される。
【００１６】
ＵＶ硬化性ポリマーは、商品名ａｃＲｅｓｉｎ（登録商標）ＵＶでＢＡＳＦから市販されている。これらの物質は、感圧性のテープ及びラベルを製造するのに使用できる溶媒及び水を含有していないアクリル樹脂の原料である。これらのポリマーは室温で固体に近い物質であるので、紙又はプラスチック製の支持体にコートする工程で使うために充分流動性（約４０ Ｐａの粘度）にするには、約１２０〜１３０℃の温度まで加熱しなければならない。この温度で、これらポリマーは、通常のホットメルトコーティング装置で、バッキング基材又は支持体に塗布できる。こうしてこれらポリマーはホットメルトとして加工できる。支持体にコートした後、そのポリマー被膜を、ＵＶの照射によって架橋させて必要な接着性能を生成させる。
【００１７】
これらポリマーのうちの一つの特に未修飾の(すなわち粘着性が付与されていない) ａｃＲｅｓｉｎ（登録商標）Ａ ２５８ ＵＶが、医療用途での使用に推薦される。このａｃＲｅｓｉｎ（登録商標）Ａ ２５８ ＵＶ製品は、アクリル酸-２-エチルヘキシルの成分を含有していないアクリル酸ブチルを含んでいる。
【００１８】
出願人らは、ＵＶ硬化性ポリマーが、これを粘着付与性樹脂とともに使用すると、医療用途で極めて有用であることを発見したのである。特に好ましいのは、アクリル酸-２-エチルヘキシルを含有するＵＶ硬化性ポリマー、例えばａｃＲｅｓｉｎ（登録商標）Ａ ２５８ ＵＶである。特に好ましいのはａｃＲｅｓｉｎ（登録商標）Ａ ２５８ ＵＶである。このポリマーは、これまで医療用途に使われていない。出願人らは、このポリマーを炭化水素の粘着付与剤とともに使用すると、医療用途に特に有用であることを発見したのである。その光イニシエーターは、そのポリマー鎖の一部を形成するモノマーの一つであるから、その存在に関連する毒性を示す光イニシエーターの移動が回避される。
【００１９】
ＵＶ硬化性ポリマーのレベルは、一般に約７０重量％〜約９０重量％であり、より好ましくは約７５重量％〜約８５重量％である。
【００２０】
本発明を実施するのに有用な粘着付与剤は、炭化水素樹脂であり、主として芳香族炭化水素(１Ｈ ＮＭＲによる芳香族プロトンの％が＞１５％、好ましくは＞３０％、最も好ましくは＞５０％)の樹脂である。本発明を実施する際に使用できる粘着付与樹脂としては、Ｅａｓｔｍａｎから入手できるＫｒｉｓｔａｌｅｘ Ｆ１１０、１１５、１２０及び３０８５（Ｆ８５）がある。軟化点が約１１０℃より低い粘着付与樹脂が好ましく、約９０℃より低いものがより好ましい。本発明を実施する際に使用するのに特に好ましいのはＫｒｉｓｔａｌｅｘ ３０８５（Ｆ８５）である。
【００２１】
粘着付与剤のレベルは、一般に、約１重量％〜約３０重量％であり、より好ましくは約１０重量％〜約２５重量％であり、そしてより好ましくは約１５重量％〜約２２．５重量％である。
【００２２】
本発明の組成物は、当業者に知られている他の添加物を含有していてもよい。これらの添加物としては、限定されないが、顔料、充填剤、蛍光添加物、流動・均展添加物、湿潤剤、界面活性剤、消泡剤、流動性調節剤、安定剤及び抗酸化剤がある。好ましい添加物は、対象の波長で感知されるほどの吸収を有さない添加物である。
【００２３】
一般に抗酸化剤は、接着剤組成物を製造し使用している間に成分が分解しないように保護しかつポリマーが放射線で硬化するのを妨げることなく長期間の熱安定性を保証するために添加する。
【００２４】
抗酸化剤を組み合わせて使用することは、各種のポリマーが異なる機序で分解するのでより有効であることが多い。特定のヒンダードフェノール類、有機金属化合物類、芳香族アミン類、芳香族ホスフィット（phosphite）類及び硫黄化合物類がこの目的を果たすのに有用である。これら物質の有効なタイプの例としては、フェノール系抗酸化剤類、チオ化合物類及びトリス（ノニル化フェニル）ホスフィット類がある。
【００２５】
本発明の接着剤組成物は、一般に１種以上の抗酸化剤を３重量％まで含有している。通常、０〜約３重量％、好ましくは約０．１重量％〜約３重量％、より好ましくは約０．４重量％〜約１．５重量％含有している。
【００２６】
本発明を実施する際に使用できる代表的な抗酸化剤としては、１,３,５-トリメチル２,４,６-トリス（３,５-ジ-tert-ブチル-４-ヒドロキシベンジル）ベンゼン；ペンタエリトリチルテトラキス-３（３,５-ジ-tert-ブチル-４-ヒドロキシフェニル）-プロピオネート；４,４’-メチレンビス（２,６-tert-ブチルフェノール）；４,４’-チオビス（６-tert-ブチル-ｏ-クレゾール）；２,６-ジ-tert-ブチルフェノール；２-t-ブチル-６-（３-t-ブチル-２-ヒドロキシ-５-メチルベンジル）-４-メチルフェニルアクリレート；６-（４-ヒドロキシフェノキシ）-２,４-ビス（ｎ−オクチルチオ）-１,２,５-トリアジン；ジ-ｎ-オクタデシル３,５-ジtert-ブチル-４-ヒドロキシベンジルホスホネート；２-（ｎ−オクチルチオ）エチル３,５-ジ-tert-ブチル-４-ヒドロキシベンゾエート及びソルビトールヘキサ［３-（３,５-ジ-tert-ブチル-４-ヒドロキシフェニル）-プロピオネート］がある。これらの化合物はＣｉｂａから市販されている。
【００２７】
ＵＶ硬化性ポリマーと粘着付与剤（その上に抗酸化剤などの他の必要な成分）を、約１３０℃から１５０℃以下の温度で、透明な混合物が生成するまでともに混合する。閉じ込められた空気は減圧にして除くことができる。
【００２８】
接着剤組成物を紙又はホイルなどの支持体にコートし、続いてＵＶを照射する。ＵＶ光線の作用で、ＵＶ硬化性ポリマーの光反応性基がそのポリマー骨格を架橋する。
【００２９】
本発明を実施する際、ＵＶ波長を放射する従来の中圧水銀灯を使って、本発明の接着剤を硬化させることができる。
【００３０】
生成した感圧接着製品は、オストミー（ostomy）のシール剤、接着テープと接着包帯、創傷排液用接着シール剤、創傷ドレッシングとして有用であり、またヒトの皮膚に接着して湿潤環境内でさえ接着したままである、他の製品などに対する被着物としても有用である。
【００３１】
本発明の接着剤は、経皮外用薬に使用するのにも好適である。本発明の感圧接着剤は、治療のために有効な量の製品を患者の皮膚に送達して例えば皮膚の刺激を治療するか又は治療のために有効な量の薬物を患者の皮膚を透過させて送達するように設計された経皮薬物送達器具に組み入れることができる。用語「経皮の」（transdermal）は、薬物を局所に塗布することによって投与するための入り口として皮膚を使うことを意味する。局所に塗布された薬物は、皮膚中に入るか及び/又は皮膚を透過する。したがって、用語「経皮の」は、広く使用され、例えばざ瘡を治療するのに使う吹き出物用パッチなどのように局所ですなわち皮膚表面又は皮膚内で作用する薬物を局所投与すること、又は皮膚を透過して拡散し血流中に入ることによって体系的に作用する薬物を局所に塗布することを意味する。
【００３２】
本発明の接着剤を使って、液体保持パッチ（liquid reservoir patch）及びマトリックスパッチ（matrix patch）を製造しようと考えている。
【００３３】
本発明の経皮薬物送達器具は、送達すべき薬物が組み入れられている担体（液体、ゲルもしくは固体のマトリックス又は感圧接着剤など）、遠位のバッキング層および近位の放出層を備えている。患者が剥離ライナーを接着剤からはがし取ってパッチを貼り付けると、薬物が角質層（皮膚の外側の層）内に分配され表皮と真皮を透過する。
【００３４】
本発明を実施する際に使用できるバッキングとしては、変形あり又は変形なしの場合があるが、金属製ホイル、金属蒸着ポリホイル、コンポジットホイル、又はポリテトラフルオロエチレン（ＴＥＦＬＯＮ（登録商標））型材料もしくはそれの均等物、ポリエーテルブロックアミドコポリマー類、ポリウレタン類、ポリ塩化ビニリデン、ナイロン、シリコーンエラストマー類、ゴムベースのポリイソブチレンスチレン、スチレン-ブタジエンコポリマーとスチレン-イソプレンコポリマー、ポリエチレン、ポリエステルおよび経皮薬物送達の技術分野で使用される他のかような材料を含有するコンポジットホイルもしくはフィルムがある。特に好ましいのは、ポリオレフィン類例えばポリエチレン及びポリプロピレン並びにポリエチレンテレフタレートなどのポリエステル類などの熱可塑性ポリマーである。
【００３５】
用語「薬物」は、本願で使用する場合、その最も広い意味で、ある種の治療利益を生じると予定されている薬剤を意味すると解すべきである。その薬剤は医薬として活性であるかもしれないし活性でないかもしれないが、ヒトの身体に対して効果があるという意味で「生体活性」（bioactive）である。この薬剤を使って、病的であるかもしれないし病的でないかもしれない症状すなわち疾患状態を治療又は変えることができる。「薬物」、「生体活性の薬剤」、「製剤」、「医薬品」、「治療剤」、「生理学的薬剤」及び「医薬剤」は、本願では互いに交換して使うことができ、症状又は疾患状態の診断、治癒、緩和、停止、治療又は予防に使用する物質又は身体の構造もしくは機能に作用する物質を含んでいる。例えば柔軟にしかつ保湿する働きをする皮膚の健康を保持する薬剤は、この用語に含まれている。用語「治療」は広く使用され、症状の予防、改善、治癒及び制御を含んでいる。
【００３６】
治療のために有効な量、すなわち本発明の製剤を塗布すべき症状を治療した際に、所望の治療結果をもたらすために有効な量の薬物が、本発明の薬物送達器具に存在している。薬物の有効量は、特定の期間にわたって、選択された効果を提供する、薬物の非毒性であるが充分な量を意味する。治療のために有効な量を構成する量は、その器具に組み入れる特定の薬物、治療される症状、選択された薬物とともに同時に投与される薬物、所望の治療期間、その器具を配置すべき皮膚の表面積及びその薬物送達器具の別の成分によって変化する。当業者は、このような量を容易に決定できる。
【００３７】
本発明の薬物送達システムは、薬物に加えて、有効量の浸透促進剤を含有していてもよくこれは有利である。浸透促進剤の有効量は、膜の浸透性、薬物の投与速度と投与量を選択して増大する量を意味する。
【００３８】
本発明の器具は、皮膚上に配置され、意図する治療効果を達成又は維持するのに充分な時間、保持される。当業者は、充分な時間を構成する時間を、本発明の器具のフラックスレート（flux rate）と治療する症状を考慮して選択できる。
【００３９】
本発明の経皮送達器具は、テープ、パッチ、シート、ドレッシングまたは当業者に知られている他のどのような製品形態でも製造できる。投与システムは望ましい単位形態で製造できる。円形は、皮膚からはがれやすい角部分がないので便利である。製造される投与単位は、各種の形態に加えて各種の大きさにすることもできる。
【００４０】
パッチの設計と治療する症状によって、パッチ、１時間以上、約１週間まで皮膚上に保持される。好ましい実施態様のパッチは、皮膚上の貼付部位に、約２４時間保持され毎日取り替えられる。パッチは、前にパッチを使用した位置と異なる部位の皮膚に配置する方が好ましい。
【００４１】
本発明をさらに以下の諸実施例で説明するが、これらの実施例は、例示を目的とし、あらゆる面で本発明の範囲を限定するものではない。
【実施例】
【００４２】
試験方法とＵＶによる硬化
ＵＶによる硬化
接着剤被膜は、中圧水銀アーク灯を使って硬化させた。その線量はＥＩＴ Ｐｏｗｅｒ Ｐｕｃｋで測定した。ＵＶＣは、２００ ｎｍと２８０ ｎｍの間の領域である。ベンゾフェノンの光イニシエーター基は、この領域にピークの吸光度を持っている。
【００４３】
せん断力
接着剤被膜を、１．５ ｍｉｌ ＰＥＴバッキングフィルム上に２ ｍｉｌ被膜として流延させた。次いでこれを、各々１平方インチの大きさの接着面積を有する条片に切断し、研磨したステンレス鋼製プレートに接着させた。次に１ ｋｇと２ ｋｇの錘を使ってせん断力を測定した。
【００４４】
剥離
接着剤被膜を、１．５ ｍｉｌ ＰＥＴバッキングフィルム上に２ ｍｉｌ被膜として流延させた。剥離接着力を、感圧テープを、標準のＰＳＴＣステンレス鋼パネルから、特定の角度と速度で取り外すのに必要な力として測定した。必要な力は、テープの１インチ幅当りのポンドで示した。使用した装置は、標準のＰＳＴＣ ４ 1/2 ｌｂゴム被覆ローラーと標準のインストロン引っ張り試験機（Ｉｎｓｔｒｏｎ Ｔｅｎｓｉｌｅ Ｔｅｓｔｉｎｇ Ｍａｃｈｉｎｅ）を備えていた。
【００４５】
以下の操作を行った。すなわちステンレス鋼パネルを標準のＰＳＴＣ法通りにして洗浄した。被検コーティングを、温度７２°Ｆ（２２℃）（±２°Ｆ）で相対湿度（ＲＨ）５０％（±５％）に２４時間調整した。大きさが１インチ × ６インチ（２．５４ｃｍ×１５．２ｃｍ）の試験条片を切り取った。前記ゴムローラーをヘキサンで洗浄して汚れ又は油を除いた。約１インチの剥離ライナーを、試験片から取り外し、パネルに貼り付け次いで１インチ幅のマスキングテープで補強した。残りの剥離ライナーを試験片から取り外し、次いでその上に、前記ゴムローラーを、各長さ方向に、１２インチ／ｍｉｎの速度で、そのローラーの重量の圧力だけ使って通過させた（空気の泡の存在を示すどの試料も廃棄した）。パネルの貼り付けた試験片を、７２°Ｆ(±２°Ｆ)にて５０％（±５％）ＲＨで２０分間エイジングした。インストロン試験機を１２インチ／ｍｉｎ（３０ｃｍ／分）のクロスヘッドスピードに設定した。テープの自由末端を、１８０°の角度で折り曲げて、インストロン試験機の上部ジョーにクランプしてマスキングテープで補強した。パネルの末端をインストロン試験機の下部ジョーにクランプした。次に被検条片をパネルからはがして、剥離力をポンド／１インチ幅テープで記録した。
【００４６】
ループタック(loop tack)
２ ｍｉｌの接着剤被膜を、１．５ ｍｉｌのＰＥＴ製バッキングフィルムにコートした。その被膜に、剥離ライナーをコートし、切断して１インチ×５インチ（２．５４ｃｍ×１２．７ｃｍ）の条片にした。次に被検試料をＴＭＩ試験機に挿入した。その試験機は、タック値を、ｏｚ／ｉｎ2で記録した。
【００４７】
ＳＡＦＴ（線断接着破損温度（shear adhesion failure temperature））
せん断試料を先に述べたようにして調製した。これら試料をオーブン内で、ほとんどの場合、１８０°Ｆ〜２００°Ｆ（８２℃〜９３℃）で出発して１５分間平衡させ、次いで１ ｋｇの錘をぶら下げた。続いて、オーブンの温度を、破損が認められるか又は３００°Ｆ（１４９℃）に到達するまで、１５分間毎に１０°Ｆづつ上げた。
【００４８】
２種の物質（ａｃＲｅｓｉｎ（登録商標）Ａ ２０４ ＵＶと粘着付与剤）を、約１３０℃の温度で混合した。閉じ込められた空気を減圧にすることによって除いた。
【００４９】
コーティングはすべて、１．５ ｍｉｌのＰＥＴ製バッキング上２ ｍｉｌのコーティングであった。接着はすべて、Ｃｈｅｍｓｕｌｔａｎｔｓ自動ローラー（４．５ ｌｂ（２．０ｋｇ））を使って自動的に行った。
【００５０】
試料１は、８０重量％のａｃＲｅｓｉｎ（登録商標）Ａ ２０４ ＵＶと２０重量％のＫｒｉｓｔａｌｅｘ Ｆ８５（炭化水素樹脂）を含有していた。
【００５１】
試料２は、９０重量％のａｃＲｅｓｉｎ（登録商標）Ａ ２０４ ＵＶと１０重量％のＫｒｉｓｔａｌｅｘ Ｆ８５を含有していた。
【００５２】
比較試料３は、８０重量％のａｃＲｅｓｉｎ（登録商標）Ａ ２０４ ＵＶと２０重量％のＦｏｒａｌ ８５（Ｅａｓｔｍａｎから市販されているロジンエステルの粘着付与剤）を含有していた。
【表１】
2006144017.tif 000002
表１に記載したデータは、高レベルのＫｒｉｓｔａｌｅｘが、より高い剥離接着力値と低いＳＡＦＴを示している。ＵＶ線量がＳＡＦＴと剥離接着力値を制御している。低レベルのＫｒｉｓｔａｌｅｘはＳＡＦＴを改善するが、剥離接着力は変わらない。
【表２】
2006144017.tif 000003
皮膚は疎水性の表面なので、高密度ポリエチレン（ＨＤＰＥ）に対する剥離接着力が、皮膚に対する剥離接着力の指標としてしばしば使用される。２ ｌｂ／ｉｎ（０．３６ｋｇ／ｃｍ）を超える剥離接着力値は、通常の非ＵＶアクリルテープと比べて高いと考えられる。ヒトの皮膚に対する試験結果と同様に表２のデータは、両方の接着剤が皮膚に良好に結合することを示す。
【００５３】
表２のデータは、ロジンエステル類が医療用途にも有用であることを示しているが、これらの粘着付与剤は天然のソースから誘導されるので、痕跡の不純物によって皮膚を刺激することがある。したがって、炭化水素樹脂を使う方が好ましい。表２に記載した試験結果は、炭化水素樹脂含有接着剤（試料１）の方が、ロジンエステル含有接着剤（試料３）より剥離接着力が高いことを示している。
【００５４】
当業者には明らかなことであるが、本発明の多くの改造と変更は、その精神と範囲を逸脱することなく実施できる。本願に記載の具体的な実施態様は、単に実例として提供するものであり、本発明は、本願の特許請求の範囲が提供する均等物の全範囲とともに、本願の特許請求の範囲によってのみ限定される。
【外国語明細書】
2006144017000001.pdf